(57)【要約】【課題】耐久性の低下を防ぐとともに、燃費性能の低下を防ぐソリッドタイヤを提供する【解決手段】ソリッドタイヤは、ベース部１と、ベース部１の表面上に形成されるトレッド部２とを備えている。トレッド部２は、表層部２ａと内層部２ｂとを含んでいる。内層部２ｂは、ジエン系ゴム成分１００質量部に対して、歴青炭粉砕物が５〜８０質量部配合されてなるゴム組成物を用いている。ゴム組成物は、カーボンブラックに対する歴青炭粉砕物の質量割合（歴青炭粉砕物／カーボンブラック）が１／２０〜２０／１となるカーボンブラックがさらに配合されている。【選択図】図１
2007161196.tif 000002
【特許請求の範囲】
【請求項１】
ベース部と、前記ベース部の表面上に形成されるトレッド部とを備えるソリッドタイヤであって、
前記トレッド部は、表層部と内層部とを含み、
前記内層部は、ジエン系ゴム成分１００質量部に対して、歴青炭粉砕物が５〜８０質量部配合されてなるゴム組成物を用いることを特徴とする、ソリッドタイヤ。
【請求項２】
前記ゴム組成物は、カーボンブラックに対する歴青炭粉砕物の質量割合（歴青炭粉砕物／カーボンブラック）が１／２０〜２０／１となるようなカーボンブラックがさらに配合されていることを特徴とする、請求項１に記載のソリッドタイヤ。
【発明の詳細な説明】
【技術分野】
【０００１】
本発明はソリッドタイヤに関する。
【背景技術】
【０００２】
従来、トラクッシュタイヤなどのソリッドタイヤは、フォークリフトなどの産業用車両用タイヤとして使用されている。産業用車両は、比較的低速かつ高荷重で使用され、悪路の状況下で使用される。そのため、産業用車両用タイヤは、耐カット性および耐摩耗性などの諸特性が要求される。また、近年バッテリー車の普及が進んでおり、低燃費性能も要求されている。さらに、多量のゴムを使用するため配合コストを下げることも要求されている。
【０００３】
配合コストを下げる手法として、従来、ゴム組成物に安価な炭化カルシウムを充填剤として配合することが提案されている。
【０００４】
しかし、炭化カルシウム等を充填してなるゴム組成物では、炭化カルシウムの比重が重いため、燃費性能が低下する場合がある。また、炭化カルシウムの補強性は、比較的弱いため、耐久性が低下する場合がある。
【０００５】
そのため、たとえば特開平５−４３７５５号公報（特許文献１）には、ハロゲン化ブチルゴムを４０〜１００ｗｔ％含有する基材ゴム１００重量部に対し、平均粒径０．１ｍｍ以下の歴青炭粉砕物１０〜１２０重量部含有することを特徴とするゴム組成物が開示されている。
【特許文献１】特開平５−４３７５５号公報
【発明の開示】
【発明が解決しようとする課題】
【０００６】
しかしながら、上記特許文献１に開示のゴム組成物は、耐久性は向上できるものの、高荷重の環境下では、まだ耐久性が低いという問題がある。特に、ソリッドタイヤに用いると、耐久性が低いため、製品化が困難であるという問題がある。
【０００７】
また、一般的にソリッドタイヤは重量が重く中実であるため、同じサイズの空気入りタイヤと比較してゴム容積が大きいので、製造時における加硫時間は長くなる。加硫時間を短縮しようとすると、加硫温度を高い状態で加硫する必要があり、加硫戻りが発生する場合がある。トレッド表面で加硫戻りが発生すると、燃費性能が低下するという問題がある。
【０００８】
それゆえ本発明は、上記のような課題を解決するためになされたものであり、本発明の目的は、耐久性の低下を防ぐとともに、燃費性能の低下を防ぐソリッドタイヤを提供することである。
【課題を解決するための手段】
【０００９】
本発明の一の局面におけるソリッドタイヤは、ベース部と、ベース部の表面上に形成されるトレッド部とを備えている。トレッド部は、表層部と内層部とを含む。内層部は、ジエン系ゴム成分１００質量部に対して、歴青炭粉砕物が５〜８０質量部配合されてなるゴム組成物を用いたことを特徴とする。
【００１０】
比重の軽い歴青炭粉砕物を上記配合量で用いることにより、タイヤを軽量化することができる。そのため、燃費性能の低下を防ぐことができる。また、内層部に上記配合量で歴青炭粉砕物を配合することにより、ソリッドタイヤ全体としての耐久性を維持することができる。
【００１１】
なお、上記「表層部」とは、ソリッドタイヤの最表面層であって、少なくともソリッドタイヤの内径方向においてトレッド溝が形成されている厚み部分に相当する層を意味する。また、上記「内層部」とは、トレッド部において、ソリッドタイヤの内径方向においてトレッド溝が形成されていない厚み部分に相当する層を意味する。
【００１２】
本発明の他の局面におけるソリッドタイヤは、ベース部と、ベース部の表面上に形成されるトレッド部とを備えている。トレッド部は、表層部と内層部とを含む。内層部は、ジエン系ゴム成分１００質量部に対して、歴青炭粉砕物が１０〜８０質量部配合されてなるゴム組成物を用いたことを特徴とする。
【００１３】
比重の軽い歴青炭粉砕物を上記配合量で用いることにより、タイヤを軽量化することができる。そのため、燃費性能の低下を防ぐことができる。また、内層部に上記配合量で歴青炭粉砕物を配合することにより、ソリッドタイヤ全体としての耐久性を維持することができる。
【００１４】
上記ソリッドタイヤにおいて好ましくは、内層部のゴム組成物は、カーボンブラックに対する歴青炭粉砕物の質量割合（歴青炭粉砕物／カーボンブラック）が１／２０〜２０／１となるようなカーボンブラックがさらに配合されている。
【００１５】
カーボンブラックに対する歴青炭粉砕物の質量割合を１／２０以上とすることにより、カーボンブラックは補強性が強いのでタイヤの強度を向上する。一方、２０／１以下とすることによって、歴青炭粉砕物が適度に含まれるので燃費性および耐久性が向上する。
【００１６】
上記ソリッドタイヤにおいて好ましくは、内層部のゴム組成物は、カーボンブラックに対する歴青炭粉砕物の質量割合（歴青炭粉砕物／カーボンブラック）が２／１１〜８／１となるようなカーボンブラックがさらに配合されている。
【００１７】
カーボンブラックに対する歴青炭粉砕物の質量割合を２／１１以上とすることにより、カーボンブラックは補強性が強いのでタイヤの強度をより向上する。一方、８／１以下とすることによって、歴青炭粉砕物が適度に含まれるので燃費性および耐久性がより向上する。
【発明の効果】
【００１８】
以上説明したように、本発明のソリッドタイヤによれば、比重が軽い歴青炭粉砕物を用いることにより、燃費性能の低下を防ぐことができる。内層部に歴青炭粉砕物を配合することにより、ソリッドタイヤ全体としての耐久性を維持することができる。
【発明を実施するための最良の形態】
【００１９】
以下、図面に基づいて本発明の実施の形態を説明する。
図１は、本発明の実施の形態におけるソリッドタイヤの片側断面図である。図１に示すように、本発明の実施の形態におけるソリッドタイヤは、ベース部１と、ベース部１の表面上に形成されるトレッド部２とを備えている。トレッド部２は、表層部２ａと内層部２ｂとを含んでいる。内層部２ｂは、ジエン系ゴム成分１００質量部に対して、歴青炭粉砕物が５〜８０質量部配合されてなるゴム組成物を用いている。
【００２０】
実施の形態におけるソリッドタイヤは、ベース部１と、トレッド部２と、サイドウォール部３とを備えている。トレッド部２は、ベース部１のソリッドタイヤ半径方向外側の表面上に設けられた内層部２ｂと、内層部２ｂのタイヤ半径方向外側の表面上に設けられた表層部２ａとを含む。サイドウォール部３は、ベース部１およびトレッド部２の幅方向の両端に設けられている。ソリッドタイヤは、主に産業用車両用タイヤとして用いられており、いわゆる空気入りタイヤとは異なり、タイヤ内部までゴム組成物などで構成されている。
【００２１】
ベース部１は、ソリッドタイヤを強固にして、リムスリップを防止するための部材である。ベース部１は、ソリッドタイヤの径方向断面高さのたとえば３０〜６０％高さの範囲を占めている。ベース部１は、金属製のリムＲと直接または接着剤などを介して接している。
【００２２】
ベース部１は、ゴム組成物を用いている。ベース部１に用いるゴム組成物は、特に限定されないが、たとえば天然ゴム、スチレン−ブタジエンゴム（ＳＢＲ）、ブタジエンゴム（ＢＲ）、イソプレンゴム（ＩＲ）などの汎用ゴム含み、圧縮弾性率の高い補強ゴムまたは硬質ゴムからなる。
【００２３】
トレッド部２は、表層部２ａと内層部２ｂとを含んでいる。表層部２ａと内層部２ｂとは、トレッド部２において、ソリッドタイヤの径方向断面におけるトレッド溝（図示せず）の底部を境界としている。表層部２ａは、ソリッドタイヤの最表面であって、ソリッドタイヤの内径方向においてトレッド溝が形成されている厚み部分に相当する層である。また、内層部２ｂは、ソリッドタイヤの内径方向においてトレッド溝が形成されていない厚み部分に相当する層を意味する。トレッド溝は、ソリッドタイヤが装着された車体が走行する際の滑りを防止するために、路面との摩擦を生じさせるために設けられている。すなわち、表層部２ａは、トレッド部２において走行に伴う摩耗に関与する部分である。内層部２ｂは、トレッド部２において走行に伴う摩耗に関与しない部分である。
【００２４】
また、表層部２ａは、トレッド部２の容積の１０％〜７０％の範囲に設定されることが好ましい。
【００２５】
表層部２ａは、ゴム組成物からなる。表層部２ａに用いるゴム組成物は、特に限定されないが、路面と接する部分であるため路面と摩擦による耐摩耗性も要求されるので、たとえばブタジエンゴムや天然ゴムを含むゴム組成物を用いる。
【００２６】
内層部２ｂは、ゴム組成物からなる。内層部２ｂのゴム組成物に配合されるジエン系ゴムとしては、通常のタイヤゴム組成物に使用されるいかなるゴムも使用できるが、たとえば天然ゴム、イソプレンゴム、ブタジエンゴム、スチレン−ブタジエンゴム、ブチルゴム（ＩＩＲ）、エチレン−プロピレン−ジエンゴム（ＥＰＤＭ）、クロロプレンゴム（ＣＲ）、アクリロニトリル−ブタジエンゴム（ＮＢＲ）などをゴム成分中に１種類または２種類以上含んでいてもよい。なお、エチレン−プロピレン−ジエンゴム（ＥＰＤＭ）とは、エチレン−プロピレンゴム（ＥＰＭ）に第三ジエン成分を含むものであり、ここで第三ジエン成分とは、炭素数５〜２０の非共役ジエンであり、たとえば１，４−ペンタジエン、１，４−ヘキサジエン、１，５−ヘキサジエン、２，５−ジメチル−１，５−ヘキサジエンおよび１，４−オクタジエンや、たとえば１，４−シクロヘキサジエン、シクロオクタジエン、ジシクロペンタジエンなどの環状ジエン、たとえば５−エチリデン−２−ノルボルネン、５−ブチリデン−２−ノルボルネン、２−メタリル−５−ノルボルネンおよび２−イソプロペニル−５−ノルボルネンなどのアルケニルノルボルネンなどが挙げられ、特にジエンの中では、ジシクロペンタジエン、５−エチリデン−２−ノルボルネンなどが使用できる。
【００２７】
内層部２ｂのゴム組成物に配合される歴青炭（bitumious coal）は、石炭一般を含む。このような歴青炭は粉砕物としてゴム組成物中に含有される。ジエン系ゴム成分１００質量部に対して、歴青炭粉砕物が５〜８０質量部配合されてなるゴム組成物を用いている。また、ジエン系ゴム成分１００質量部に対して、配合される歴青炭粉砕物が１０〜８０質量部配合されてなるゴム組成物を用いていることが好ましい。歴青炭粉砕物が５質量部よりも少ないと、熱伝導性のよい歴青炭粉砕物の効果が発現しにくく、加硫速度が短くならない。また、加硫温度を上げて加硫速度を上げると、加硫戻りが生じてしまう。１０質量部以上とすることによって、加硫律速となるベース部１の表面上の内層部２ｂに熱伝導性のよい歴青炭粉砕物を配合することで加硫時間を短縮できるので、生産性を向上することができる。一方、配合される歴青炭粉砕物が８０質量部よりも多いと、ゴム組成物自体の強度が低下して、耐久性が悪くなる。
【００２８】
また、歴青炭粉砕物の比重は１．６以下が好ましく、さらに好ましくは１．３以下である。比重を１．６以下とすることによって、ゴム組成物全体の比重を減少でき、ソリッドタイヤを装着した車体の燃費を十分に低減することができる。比重を１．３以下とすることによって、燃費をより十分に低減できる。
【００２９】
また、歴青炭粉砕物の平均粒径は、０．１ｍｍ以下が好ましく、さらに好ましくは０．０５ｍｍ以下である。平均粒径を０．１ｍｍ以下とすることによって、得られるゴムのヒステリスロスが十分に低減でき、その結果ソリッドタイヤの転がり抵抗を十分に低減することができる。平均粒径を０．０５ｍｍ以下とすることによって、ソリッドタイヤの転がり抵抗をより十分に低減することができる。
【００３０】
表層部２ａおよび内層部２ｂのゴム組成物は、強度向上の観点からカーボンブラックを配合されることが好ましい。
【００３１】
内層部２ｂのゴム組成物には、カーボンブラックに対する歴青炭粉砕物の質量割合（歴青炭粉砕物／カーボンブラック）が１／２０〜２０／１となるようなカーボンブラックがさらに配合されていることが好ましい。さらに好ましくは、（歴青炭粉砕物／カーボンブラック）が２／１１〜８／１となるようなカーボンブラックがさらに配合されている。（歴青炭粉砕物／カーボンブラック）を１／２０とすることによって、カーボンブラックは補強性が強いのでソリッドタイヤの強度を向上する。２／１１とすることによって、カーボンブラックの補強性の効果をさらに発現して、ソリッドタイヤの強度をさらに向上する。一方、（歴青炭粉砕物／カーボンブラック）を２０／１以下とすることによって、歴青炭粉砕物が適度に含まれるので燃費性および耐摩耗性が向上する。８／１とすることによって、歴青炭粉砕物の燃費性および耐摩耗性の効果をさらに発現して、ソリッドタイヤの燃費性および耐摩耗性の効果がさらに向上する。
【００３２】
表層部２ａおよび内層部２ｂのゴム組成物に配合されるカーボンブラックは特に限定されないが、たとえば窒素吸着比表面積が５０〜２００ｍ2／ｇ、ＤＢＰ吸油量が５０〜１３０ｍｌ／１００ｇ、ＣＴＡＢ吸着比表面積が５０〜１７０ｍ2／ｇとなるような凝集サイズ、および多孔性を有することが特に好ましい。この場合、ゴム組成物は硬くなり過ぎず、良好な氷上性能が得られる一方、十分な耐摩耗性も得ることができる。また、比重が１．５〜１．９のものを用いることが好ましい。
【００３３】
表層部２ａにおけるカーボンブラックの配合量はゴム成分１００重量部に対して１０〜１５０重量部であることが好ましい。カーボンブラックが１０重量部未満では補強効果が十分でなく、１５０重量部を超えると発熱が大きくなる。好ましくは１５〜１００重量部、特に２５〜８０重量部である。
【００３４】
一方、内層部２ｂにおけるカーボンブラックの配合量は、ジエン系ゴム成分１００重量部に対して５〜８０重量部であることが好ましい。５重量部未満では効果が小さく、８０重量部を超えると硬くなりすぎて加工性が悪い。
【００３５】
使用されるカーボンブラックとしては、たとえばＨＡＦ、ＩＳＡＦ、ＳＡＦなどのチャンネルブラック、ファーネスブラック、アセチレンブラック、またはサーマルブラックなどを用いることができる。
【００３６】
表層部２ａおよび内層部２ｂのゴム組成物には、その他添加剤として、たとえば共架橋剤、過酸化物、加硫剤、加硫促進剤、着色剤、軟化剤等の通常のゴム組成物に配合されるものを適宜配合してもよい。
【００３７】
共架橋剤としては、たとえばα，β−不飽和カルボン酸の金属酸化物の金属酸化物を用いることができる。
【００３８】
過酸化物としては、たとえば有機過酸化物、アゾ化合物、オキシム化合物等が挙げられる。これらは１種で用いても２種以上の混合物として用いてもよいが、ゴム組成物の所望の物性を損なわない範囲で配合する。
【００３９】
加硫剤としては、たとえば硫黄、硫黄化合物等が挙げられ、硫黄化合物としてはモルフォリンジスルフィド等が挙げられる。
【００４０】
加硫促進剤としては、たとえばスルフェンアミド系、グアニジン系、チアゾール系、チラウム系、チオウレア系、ジチオカルバミン酸系、アルデヒド−アミン系、アルデヒド−アンモニア系、イミダゾリン系、キサンテート系等の化合物を用いることができる。
【００４１】
着色剤としては、色着色剤であるカーボンブラックの他に、たとえばブルーム性化合物の材質および含有量を適宜変化させて配合することにより、ゴム製品を、たとえば緑色、赤色、紫色等に発色させることができる。
【００４２】
軟化剤として、たとえばプロセスオイルを用いることができる。プロセスオイルとしては、たとえばパラフィン系、オレフィン系、アロマ系等のプロセスオイルの他、流動パラフィン、石油アスファルト、ワセリン等の石油系、ヒマシ油、亜麻仁油、ナタネ油、ヤシ油等の脂肪油系等のオイルを用いることができる。
【００４３】
表層部２ａおよび内層部２ｂのゴム組成物の調製法は特に限定されないが、たとえば上記各配合剤をニーダまたはバンバリー等で混練して行なうことができる。
【００４４】
サイドウォール部３は、ソリッドタイヤの側面である。サイドウォール部３の材質は特に限定されないが、走行中の凹凸に対応するため、たとえばジエン系ゴムを含み、補強ゴムからなる。
【００４５】
実施の形態におけるソリッドタイヤは、たとえばベース部１のゴム組成物をシート状とし、該シートをソリッドタイヤ幅で同心円に巻き、その外側にトレッド部２を巻くことによって形成される。
【００４６】
以上説明したように、本発明の実施の形態におけるソリッドタイヤによれば、トレッド部２における摩耗に関与しない部分である内層部２ｂに、ジエン系ゴム成分１００質量部に対して、歴青炭粉砕物が５〜８０質量部配合されてなるゴム組成物を用いている。内層部２ｂは、比重の軽い歴青炭粉砕物が配合されてなるゴム組成物を用いているので、内層部２ｂを軽量化することができる。そのため、ソリッドタイヤ全体として軽量化を図ることができる。よって、燃費を向上することができる。
【００４７】
また、内層部２ｂは、熱伝導性の良い歴青炭粉砕物が配合されてなるゴム組成物を用いているので、ゴム組成物の加硫時間を短縮することができ、生産性を向上することができる。そのため、ソリッドタイヤ全体の生産性を維持して、路面と直接接する表層部２ａを加硫戻りの発生しないように製造することができる。
【００４８】
さらに、内層部２ｂは、安価な歴青炭粉砕物が配合されてなるゴム組成物を用いているので、内層部２ｂはコストを低減できる。そのため、ソリッドタイヤ全体としてコストを低減することができる。
【００４９】
さらには、摩耗に関与しない内層部２ｂに歴青炭粉砕物を配合するので、表層部２ａは耐久性および耐カット性を有したままである。そのため、ソリッドタイヤ全体としての耐久性および耐カット性を維持できる。
【００５０】
［実施例］
本実施例では、本発明によるソリッドタイヤの効果を調べた。始めに、下記の表１および表２を参照して、実施例および比較例の各々のソリッドタイヤを以下の方法により製造した。
（実施例１〜３および比較例１〜３）
表１および表２に示す配合処方にしたがって、１．７Ｌのバンバリーミキサー（神戸製鋼（株）製）にて１５０℃で４分間の条件で混練して混練物を得た。次いで、得られた混練物に硫黄および加硫促進剤としてのＮ−ｔｅｒｔ−ブチル−２−ベンゾチアゾリルスルフェンアミドとを加えて二軸ローラを用いて８０℃で４分間の条件で練り込んで表層部および内層部のゴム組成物を得た。これらの各ゴム組成物を用いてゴムシートを作製してトレッド部となるようにタイヤに成形し、１５０℃の条件で加硫を行ない、実施例１〜３および比較例１〜３におけるソリッドタイヤを製造した。
【００５１】
【表１】
2007161196.tif 000003
【００５２】
【表２】
2007161196.tif 000004
【００５３】
以下に、実施例１〜３および比較例１〜３で用いた各種配合剤について説明する。なお、表２においてなお、表中で「ｐｈｒ」とあるのは、ジエン系ゴム１００質量部当たりの配合量（部）を示す。
【００５４】
（注１）  天然ゴムとして、ＳＯＵＴＨＬＡＮＤ  ＲＵＢＢＥＲ社製のＮＲ  ＲＳＳ♯３を用いた。
【００５５】
（注２）  歴青炭粉砕物として、コール・フィラーズ・インク（Coal Fillers Inc）社製のオースチンブラック３２５を用いた。
【００５６】
（注３）  カーボンブラックとして、三菱化学（株）製のＮ３３０（平均粒径  ３１ｎｍ）を用いた。
【００５７】
（注４）  老化防止剤として、精工化学社製のオゾノン６Ｃを用いた。
（注５）  ワックスとして、（株）日本精蝋製のオゾエースを用いた。
【００５８】
（注６）  プロセスオイルとして、出光興産（株）製のダイアナプロセスＰＳ３２を用いた。
【００５９】
（注７）  ステアリン酸として、日本油脂（株）製の桐を用いた。
（注８）  酸化亜鉛として、東邦亜鉛（株）製の銀嶺Ｒを用いた。
【００６０】
（注９）  硫黄として、鶴見化学（株）製のイオウを用いた。
（注１０）  加硫促進剤として、大内新興化学（株）製のノクセラーＮＳを用いた。
【００６１】
以下に、ソリッドタイヤの評価方法について説明する。
（加硫時間の測定）
幅が７〜１２インチのサイズのソリッドタイヤを１５０℃の加硫温度で製造したときに必要な加硫時間を測定した。充分に加硫されていないタイヤにはその内部に細孔が発生するので、加硫時間は、細孔が発生しなくなった時間に１０分足した時間とした。その結果を表１に示す。なお、表１における加硫時間は、比較例１のソリッドタイヤの加硫時間を１００としてその指標を示し、指標が大きいほど加硫時間が短く、生産効率が高いことを示す。
（耐久性の測定）
９８０Ｎの荷重をソリッドタイヤの回転軸にかけながら、タイヤの走行速度が８ｋｍ／ｈとなるように回転させて、１０００ｋｍ（１２５時間）の距離を走行させた。そして、走行後のソリッドタイヤに損傷がないかを確認した。その結果を表１に示す。
（重量の測定）
ソリッドタイヤの重量を測定した。その結果を表１に示す。なお、比較例１のソリッドタイヤの重量を１００としてその指標を示し、指標が小さいほど重量が軽いため、燃費が高いことを示す。
（評価結果）
表１に示すように、内層部にジエン系ゴム成分１００質量部に対して歴青炭粉砕物が５〜８０質量部の範囲内で配合されてなるゴム組成物を用いた実施例１〜３は、比較例１〜３と比較して、加硫時間を短くでき、かつ耐久性を向上することができ、かつ重量を軽量化することができ、加硫時間、耐久性、および重量のすべてにおいて優れていることがわかった。
【００６２】
今回開示された実施の形態および実施例はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【図面の簡単な説明】
【００６３】
【図１】本発明の実施の形態におけるソリッドタイヤの片側断面図である。
【符号の説明】
【００６４】
１  ベース部、２  トレッド部、２ａ  表層部、２ｂ  内層部、３  サイドウォール部、Ｒ  リム。
【図１】
2007161196.tif 000005